(57)【要約】【課題】  住宅等の施工時に床面を覆って、作業者の靴に付着した土や泥、部材の破片などのゴミ、雨水などの異物によって床面が汚れたり傷付いたりすることを防止するだけでなく、万が一、床面とシートの間に雨水などが侵入した場合でも、床面とシートの間に水分が短期間で外部に蒸散され、床面にシミやカビの発生を防止することが可能な、床面養生用粘着シートを提供すること。【解決手段】  水蒸気透過率が１０００〜２００００ｇ／ｍ２・２４ｈであり、かつ、耐水度が５０ｃｍ・Ｈ２Ｏ以上であるシート基材の一方の面に、シート基材の全面積の少なくとも３０％以上が粘着剤の非塗布部となるように粘着剤層が形成されてなる透湿性床養生用粘着シート。【選択図】  図１
2006143867.tif 000002
【特許請求の範囲】
【請求項１】
水蒸気透過率が１０００〜２００００ｇ／ｍ２・２４ｈであり、かつ、耐水度が５０ｃｍ・Ｈ２Ｏ以上であるシート基材の一方の面に、シート基材の全面積の少なくとも３０％以上が粘着剤の非塗布部となるように粘着剤層が形成されてなることを特徴とする透湿性床養生用粘着シート。
【請求項２】
前記の透湿防水性を有するシート基材が、ポリオレフィン系樹脂と無機充填剤からなる微多孔性の透湿防水膜と通気性補強材とを積層してなる複合シートであることを特徴とする請求項１に記載の透湿性床養生用粘着シート。
【請求項３】
前記の粘着剤層が、シート基材の両側部の長手方向に適宜幅で形成され、かつ、両側部以外にはシート基材の長手方向に連続した粘着剤の塗布部と非塗布部が、適宜間隔で交互に形成されていることを特徴とする請求項１または２に記載の透湿性床養生用粘着シート。
【発明の詳細な説明】
【技術分野】
【０００１】
本発明は、住宅などの施工時に床面を覆って、土や泥、部材の破片などのゴミ、雨水などから床面を保護する床面養生用粘着シートに関し、詳しくは、透湿性を有する床養生用粘着シートに関するものである。
【背景技術】
【０００２】
従来、住宅等の施工時には、作業者の靴に付着した土や泥、部材の破片などのゴミ、雨水などの異物によって床面が汚れたり傷付いたりしないようにするための養生シートが使用されている。例えば、特許文献１には、ポリエチレンやポリプロピレンなどの合成樹脂シートの表面に多数の凹凸が形成され、裏面全面に、シート剥離時に床パネル面に残らないアクリル系樹脂製貼着材が塗布されて成る貼着層が形成されたことを特徴とする床パネル面保護用の保護シート提案されている。
【０００３】
また、養生シートの幅よりも広い箇所の床面を覆うためには、養生シート同士を重ね合わせて展張する必要があるが、シート同士の重なり部分の密着性を良くするために、特許文献２には、合成樹脂フィルムの裏面に粘着剤層を設けたシート状物において、合成樹脂フィルムの表面の長さに沿った少なくとも片端部に１〜１０ｃｍ幅の帯状平坦部と、それ以外の全部に凹凸部を設けた床面保護シートが提案されている。
【０００４】
前記の様な保護シートは、合成樹脂製シートの裏面に粘着剤層が形成されているので、シートと床面が密着し易いという優れた性能を有している。そこで、シートと床面が密着するように展張することによって、作業者の靴に付着した土や泥、部材の破片などのゴミ、雨水などの異物によって床面が汚れたり傷付いたりすることを防止できる。しかしながら、展張時の不具合によって保護シートと床面の密着が十分でない場合には、シートの端部や重なり部分に捲れが生じたり、床面と密着していないで浮き上がっている箇所のシートが破れたりして、土や泥、部材の破片などのゴミ、雨水などの異物が床面と保護シートの間に侵入し、床面が汚れたり傷付いたりする場合があった。特に、ポリエチレンやポリプロピレンなどの合成樹脂からなるシートは防水性に優れているという優れた点があるものの、水蒸気の透過量が非常に少ない。そのため、一度、床面とシートの間に雨水などが浸入すると、水分が長期間にわたって床面とシートの間に留まり、床面にシミが発生したり、梅雨時や夏場など、場合によってはカビが発生するという問題があった。
【０００５】
【特許文献１】実用新案登録第２５９９８１１号公報
【特許文献２】特開平８−３１９７２３号公報
【発明の開示】
【発明が解決しようとする課題】
【０００６】
本発明は、上記問題を鑑みなされたもので、作業者の靴に付着した土や泥、部材の破片などのゴミ、雨水などの異物によって床面が汚れたり傷付いたりすることを防止することができるのはもちろんのこと、万が一、床面とシートの間に雨水などが侵入した場合でも、床面とシートの間に水分が短期間で外部に蒸散され、床面にシミやカビの発生を防止することが可能な、透湿性床面養生用粘着シートを提供することを課題とする。
【課題を解決するための手段】
【０００７】
本発明者らは鋭意検討を行った結果、シート基材として透湿防水性を有するシート基材を使用し、シート基材の全面積に対して一定割合以上の粘着剤の非塗布部を形成することで、万が一、床面とシートの間に雨水などが侵入した場合でも、床面とシートの間に侵入した水分を短期間で外部に蒸散することが可能となり、床面にシミやカビの発生を防止することが可能であることを見出し、本発明に至った。
即ち、本発明によれば、
（１）水蒸気透過率が１０００〜２００００ｇ／ｍ２・２４ｈであり、かつ、耐水度が５０ｃｍ・Ｈ２Ｏ以上であるシート基材の一方の面に、シート基材の全面積の少なくとも３０％以上が粘着剤の非塗布部となるように粘着剤層が形成されてなることを特徴とする透湿性床養生用粘着シートが提供され、
（２）前記の透湿防水性を有するシート基材が、ポリオレフィン系樹脂と無機充填剤からなる微多孔性の透湿防水膜と通気性補強材とを積層してなる複合シートであることを特徴とする（１）に記載の透湿性床養生用粘着シートが提供され、
（３）前記の粘着剤層が、シート基材の両側部の長手方向に適宜幅で形成され、かつ、両側部以外にはシート基材の長手方向に連続した粘着剤の塗布部と非塗布部が、適宜間隔で交互に形成されていることを特徴とする（１）または（２）に記載の透湿性床養生用粘着シートが提供される。
【発明の効果】
【０００８】
本発明の透湿性床面養生用粘着シートは、透湿性と防水性を兼ね備え、かつ、一方の面に粘着剤層が形成されているので床材との密着性が優れており、作業者の靴に付着した土や泥、部材の破片などのゴミなどの異物や、雨水が床面とシート間に侵入することが防止できる。さらに、万が一、シートが捲れるなどして雨水が床面とシート間に侵入した場合でも、本発明の床面養生用粘着シートは透湿性を有しているので、短期間で水分が外部に蒸散され、床面にシミやカビが発生することを防止することが可能となる。
【発明を実施するための最良の形態】
【０００９】
以下に本発明を詳細に説明する。
本発明の透湿性床面養生用粘着シートには、透湿防水性を有するシート基材が使用される。透湿防水性を有するシート基材としては、例えば、フラッシュ紡糸法で形成される熱可塑性樹脂の連続性極細繊維に高熱を加えて高密度に結合させた不織布シートや、低密度ポリエチレンや高密度ポリエチレン、直鎖状低密度ポリエチレン、ポリプロピレンなどのポリオレフィン系樹脂に炭酸カルシウムや硫酸バリウムなどの無機充填剤を配合してシート状に形成した後に、少なくとも一軸方向に延伸加工を施した微多孔性の透湿防水膜などを例示することができる。特に、上記微多孔性の透湿防水膜と長繊維不織布や、割繊維不織布並びにネット状物などの格子網状体からなる通気性補強材とを積層してなる透湿防水性シートを、シート基材として使用することがより好ましい。
【００１０】
本発明の透湿性床養生用粘着シートに使用されるシート基材の水蒸気透過率は、１０００〜２００００ｇ／ｍ２・２４ｈであることが好ましく、２０００〜１００００ｇ／ｍ２・２４ｈであることがより好ましい。
水蒸気透過率が１０００ｇ／ｍ２・２４ｈ未満では、床養生用粘着シートを透過する水蒸気の量が少ないために、床面と床養生用粘着シート間に侵入した水分が短期間で外部に蒸散されず、床面にシミやカビが発生する恐れがあり好ましくない。また、水蒸気透過率が２００００ｇ／ｍ２・２４ｈを超えると、水蒸気の透過量が多く床面と床養生用粘着シート間に侵入した水分を短期間で外部に蒸散することは可能であるが、防水性および機械強度が低下するので好ましくない。
また、本発明の透湿性床養生用粘着シートに使用されるシート基材の耐水度は５０ｃｍ・Ｈ２Ｏ以上であることが好ましい。耐水度が５０ｃｍ・Ｈ２Ｏ未満では、雨水が展張後の透湿性床養生用粘着シートに吹き付けた場合、十分な防水性が得られず、床養生用粘着シートを透過して雨水が床面とシート間に侵入する恐れがあるので好ましくない。
【００１１】
上記の様なシート基材の一方の面には、粘着剤層が形成されている。粘着剤は、従来公知のものを使用することが可能であるが、床面に確実に密着することが可能な粘着力を持ち、施工後にフィルムを除去する際には粘着剤が床面に残留しない粘着剤を使用しなければならない。このような粘着剤としては、アクリル系粘着剤を例示することができる。
【００１２】
粘着剤層は、シート基材の一方の面の全面積の３０％以上が非塗布部となるように設けられていれば、粘着剤が塗布される形状は特に限定されない。例えば、シート基材の一方の面に粘着剤の塗布部が格子状や網目状となるように塗布しても良いし、粘着剤の塗布部が千鳥状に点在するように塗布しても良い。さらに、図１に示したように粘着剤の塗布部をシート基材の両側部の長手方向に適宜幅で形成し、かつ、両側部以外はシート基材の長手方向に連続した粘着剤の塗布部と非塗布部を、適宜間隔で交互に形成することが好ましい。
粘着剤の塗布部をシート基材の両側部の長手方向に適宜幅で形成することで、床面および重ね合わせた床養生用粘着シート同士の密着性が良好になり、また、両側部以外はシート基材の長手方向に連続した粘着剤の塗布部と非塗布部を適宜間隔で交互に形成することで、床面へ展張する際に床面とシート間に空気の巻き込みがなくなり、作業性ならびに施工仕上がりが良好であり、床養生用粘着シートの捲れや破れが発生し難いという効果が得られる。
【００１３】
さらに、粘着剤の非塗布部の面積はシート基材の全面積の３０〜７０％であることが好ましく、４０〜６０％であることがより好ましい。
粘着剤の非塗布部の面積が７０％を超えると、床面と透湿性床養生粘着シートとの密着性が低下するので好ましくない。一方、粘着剤の非塗布部の面積が３０％未満になると、床面とシートの密着性は向上するものの、透湿性が低下する恐れがあるので好ましくない。
【００１４】
シート基材として、例えば、微多孔性の透湿防水膜の一方の面に通気性補強材を積層してなる透湿防水性シートを使用する場合には、床面に展張した際に補強材が上側になるように粘着剤を塗布することが好ましい。補強材が上側になるように粘着剤を塗布することで、補強材の凹凸が滑り止めの役割を果たし、床面に展張したシート表面が雨水などで濡れている場合でも足下が滑りにくいという効果が得られる。
【００１５】
また、本発明の透湿性床養生用粘着シートは、ロール状に巻き取られた状態で提供することができる。その際、シートの繰り出しをスムーズに行うために、シートの粘着剤層側の面に剥離紙を重ね合わせた状態で巻き取ってもかまわない。
【００１６】
さらに、本発明の透湿性床面養生用粘着シートは、半透明であることが好ましい。透湿性床面養生用粘着シートが半透明であれば、床面に展張後、シート越しに床面の墨うちなどの表示の位置を容易に確認することができる。シート越しに床面の墨うちなどの位置を確認することが可能であるためには、ＪＩＳ  Ｋ  ７３６１−１に準拠して測定した全光線透過率が、６０％以上であることが好ましく、７０％以上であることがより好ましい。
【実施例】
【００１７】
以下、本発明を実施例および比較例によって詳細に説明する。なお、得られた床養生用粘着シートの試験方法は以下の通りである。
［水蒸気透過率］  粘着剤を塗布する前のシート基材の水蒸気透過率を、ＪＩＳ  Ｚ  ０２０８（カップ法）に準拠して、恒温恒湿装置条件Ｂ（４０℃、９０％ＲＨ）で測定した。
［耐水度］  粘着剤を塗布する前のシート基材の耐水度を、ＪＩＳ  Ｌ  １０９２（静水圧法、Ａ法（低水圧法））に準拠して測定した。
【００１８】
［実施例１］
直鎖状低密度ポリエチレン（密度：０．９１５ｇ／ｃｍ３、ＭＩ：１．５）４５重量％と平均粒径２．０μｍの炭酸カルシウム５５重量％からなる樹脂組成物を、一台の押出機とＴダイを備えた押出し製膜装置を用いてシート状物を形成し、次いで、７０〜８０℃に設定した多段式ロール延伸機により縦一軸方向に３．０倍に延伸して４５μｍ透湿防水膜を得た。こうして得られた透湿防水膜の一方の面に補強材として、割繊維不織布である新日石プラスト（株）製の日石ワリフＨＳ２４（商品名）を１１５℃に加熱したロールで熱圧着して、透湿防水膜と補強材が積層された幅１ｍのシート基材を得た。得られたシート基材を、上記の試験方法にて評価した結果を、表１に示す。
次いで、シート基材の補強材が積層されていない面に両側部の塗布幅が１０ｃｍ、その他の箇所は非塗布部の幅が６ｍｍ、塗布部の幅が４ｍｍとなるように、長手方向に連続してアクリル系粘着剤を塗布して、粘着剤の非塗布部の面積割合が約４８％である、透湿性床面養生用粘着シートを得た。
【００１９】
［比較例１］
表面に凹凸加工を施した厚み６０μｍ、幅１ｍの低密度ポリエチレン製のエンボスシートをシート基材として使用し、その裏面に両側部の塗布幅が１０ｃｍ、その他の箇所は非塗布部の幅が６ｍｍ、塗布部の幅が４ｍｍとなるように、長手方向に連続してアクリル系粘着剤を塗布した。使用したシート基材を、上記の試験方法にて評価した結果を表１に示す。
【００２０】
【表１】
2006143867.tif 000003
【００２１】
表１からも明らかなように、実施例１および比較例１共に使用したシート基材の耐水度は良好であった。また、展張作業においては、床面とシートおよびシートの重なり部分の密着性も良好で、床面とシート間に空気の巻き込みもなく作業性・施工仕上がり共に良好であった。さらに、床面養生用粘着シートの張り直しが容易に行え、使用後は粘着剤が床面に残ることなく除去することが可能であった。
【００２２】
一方、床面に少量の水が存在する状態で実施例１および比較例１で得られたシートを展張し、２〜３日後に当該部分のシートを剥離して確認したところ、実施例１の通気性床養生用粘着シートを使用した場合には床面とシート間に水は存在せず、床面にシミも発生していなかった。それに対して、比較例１の床養生用粘着シートを使用した場合には、床面とシート間に水は存在しなかったものの床面にシミが確認された。
実施例１の通気性床養生用粘着シートを使用した場合には、シート基材の水蒸気透過率が５０００ｇ／ｍ２・２４ｈであり、床面と床養生用粘着シート間の水分の大部分は床養生用粘着シートを透過して外部に蒸散しシミが発生しなかったのに対し、比較例１の床養生用粘着シートを使用した場合には、シート基材の水蒸気透過率が１６ｇ／ｍ２・２４ｈと小さく床面と床養生用粘着シート間の水分はごく僅かしか床養生用粘着シートを透過できないので、水分の大部分は床材に吸収され、そのためシミが発生したものと考えられる。
なお、実施例１で得られた透湿性床面養生用粘着シートの全光線透過率は７５％であり、床面の墨うちの位置を容易に確認することができた。
【産業上の利用可能性】
【００２３】
本発明の通気性床養生用粘着シートを住宅等などの施工時の床面保護に用いることで、作業者の靴に付着した土や泥、部材の破片などのゴミ、雨水などの異物によって床面が汚れたり傷付いたりすることを防止するだけでなく、万が一、床面とシートの間に雨水などが侵入した場合でも、床面とシートの間に水分が短期間で外部に蒸散され、床面にシミやカビの発生を防止することが可能となる。
【図面の簡単な説明】
【００２４】
【図１】本発明の透湿性床面養生用粘着シートの、粘着剤層形成の一例を示した概略平面図である。
【符号の説明】
【００２５】
１    透湿性床面養生用粘着シート
２    シートの側部
３    粘着剤の非塗布部
４    粘着剤の塗布部
【図１】
2006143867.tif 000004